On connut déjB plusieurs compositions établies pour la confection des couches de surface des routes, des pistes, des terrains à usages divers. Certaines de ces compositions peuvent titre considérées comme pratiquement parfaites au point de vue technique mais la nature des composants et leur mise en oeuvre conduisent à un prix de revient élevé. D'autres sont plus économiques mais présentent plusieurs inconvénients comme la tendance à se fissurer avec le temps ou la difficulté entre appropriés, par modification du dosage, aux divers emplois envisagés. L'invention a pour but principal d'apporter une composition économique, destinée notamment à la confection des terrains de jeux et de sports, qui soit facile à adapter aux utilisations prévues par modification du dosage de base. Un autre but de l'invention est d'apporter une composition susceptible d'être adaptée aux besoins mais qui fournisse dans tous les cas un revttement ayant en surface une élasticité latérale ou longitudinale suffisante à éliminer le risque de fissuration. On atteint ces buts, selon l'invention, ainsi que d'autres qui apparattront plus loin, gracie à des moyens nouveaux que l'on va décrire maintenant en se référant à deux exemples de réalisation. La formule de base de la composition de l'invention comprend - un composant choisi entre une dispersion aqueuse de résine synthétique, une dispersion aqueuse de latex, un mélange en proportions variables de ces deux produits, - une émulsion aqueuse de bituze, - une charge telle que de la fleur de silice, - au moins un oxyde de colorant choisi selon la teinte désirée. Comme dispersion aqueuse de résine synthétique, on préfère une dispersion acétate de polyvinyle. Comme dispersion aqueuse de latex, on préfère celle du butadiène et des copolymères butadiène-styrène, butadiène acryl onitrile, butadiène-styrène-vinylpyridine. Comme émulsion de bitume, oa préfère une émulsion composée d'eau et de 54% environ de bitume. La silice à utiliser est bien connue pour cet usage, il n'y a pas lieu de donner plus de détail à son sujet; il en est de même pour les colorants. Pour ce qui est des proportions à respecter, on peut les ajuster dans une large mesure au service envisagé. Par exemple, pour le revêtement de terrains de jeux soumis à des contraintes relativement faibles (tennis, basket-ball, hand-ball et autres jeux comparables), on obtient une composition économique en retenant les composants suivants - dispersion aqueuse d'acétate de polyvinyle: 100 Kg - eau 8Kg - oxyde colorant 8 gaz - fleur de silice 40 Eg On prépare la composition en vidant la dispersion dans un malaxeur, puis on ajoute le colorant, après une durée de malaxage de deux minutes au moins, on ajoute le sable très fin et on laisse malaxer encore pendant cinq minutes environ. Comme la résine est nuisible à l'eau, il faut appliquer la composition sur des surfaces sèches. Il est recommandé de déposer une première couche, puis deux autres couches successives croisées. La durée de séchage entre chaque couche est de 12 à 48 h, selon les conditions atmosphériques. La polymérisation dans la masse se fait en deux mois environ mais. le revêtement est utilisable, par temps sec, dès le deuxième jour. S'il s'agit d'une surface ayant à supporter des efforts plus importants comme des pistes d'athlétisme par exemple, il est préférable d'employer la composition suivante - latex ou dispersion aqueuse de copolymères butadiène - styrène ioe Kg - oxyde colorant 6 Eg - émulsion de bitume à 54% de bitume 6,5 Kg - silice (fleur de silice) 35 Kg Dans un malaxeur, on mélange d'abord le latex et le colorant puis l'émulsion de bitume et on ajoute en dernier lieu la silice. Comme colorant il est préférable d'employer, par exemple, un oxyde de fer et de 1 'oxyde de zinc qui stabilise la dispersion de l'oxyde de fer. On introduit l'oxyde de zinc en dernier dans le mélange, après la silice. Dans l'exemple ci-dessus il faudrait 4 Kg d'oxyde de fer et 2 kg d'oxyde de zinc. Â la composition donnée ci-dessus, il est avantageux d'incorporer aussi des granulés de caoutchouc de 2 i 4 mm en proportion de 20 à 35% du mélange total. On fait l'application sur une surface sèche en trois couches, une première couche comprenant, par mètre carré à couvrir 0,922 kg de la composition cidessus et 0,407 kg de granulés de caoutchouc. La deuxième couche applicable au moins 24 heures plus tard comprend toujours par mètre carré à couvrir 1,356 kg de la composition et 0,500 kg de granulés de caoutchouc. Enfin la troisième couche n'est constituée que par la composition à raison de 0,940 kg/m2. Bien entendu ces indications sont susceptibles de varier selon les cas particuliers. La composition de l'invention procure un revtement dont l'élasticité est réglable dans de grandes proportions et qui reste, dans tous les cas, pratiquement insensible aux fissurations, tout en ayant un prix de revient peu élevé. REVENI)ICÂTI0NS 1. Composition pour revêtement de terrains de jeux et de sports caractérisée en ce qu'elle comprend - un composant choisi entre une dispersion aqueuse de résine synthétique, une dispersion aqueuse de latex, un mélange de ces deux produits, - une émulsion aqueuse de bitume, - une charge telle que de la fleur de silice, - au moins un oxyde colorant. 2. Composition selon la revendication 1 caractérisée en ce que la dispersion aqueuse de résine synthtique est une dispersion d'acétate de polyvinyle. 3. Composition selon la revendication 1, caractérisée en ce que la dispersion aqueuse de latex est choisie entre une dispersion aqueuse de butadiène, une dispersion aqueuse de l'un des copolymères butadiène-styrène, butadiène-acrylonitrile, butadiène-styrène-vinylpyridine. 4. Composition selon la revendication 1, caractérisée en ce que l'émulsion aqueuse de bitume contient 54% environ de bitume. 5. Composition selon la revendication 1, caractérisée ce qu'elle contient un oxyde métallique colorant et de l'oxyde de zinc. 6. Composition selon la revendication 1, caractérisée ce que les composants y sont présents de la façon suivante - dispersion aqueuse de résine synthétique 66% environ en poids - oxyde colorant 5% environ en poids - eau 5% environ en poids - émulsion aqueuse de bitume 4 à 0% environ en poids - fleur de silice 20 à24% environ en poids 7. Composition selon la revendication 1 caractérisée en ce que les composants y sont présents de la façon suivante - dispersion aqueuse de latex 66% environ en poids - oxydes colorants 4% environ en poids - émulsion aqueuse de bitume 3 à 6% environ en poids - fleur de silice 27 à24% environ en poids. 8. Composition selon l'une quelconque des revendications 1 à 7, caractérisée en ce qu'elle comprend, en outre, des granulés de caoutchouc en proportion allant de 20 à 35 % du mélange total.